УСКОРИТЕЛЬ ОТВЕРЖДЕНИЯ СМОЛ

1. Раствор ускорителя, подходящий для использования при получении окислительно-восстановительной системы совместно с пероксидами, содержащий
(i) соединение первого переходного металла, выбираемого из марганца и меди,
(ii) соединение второго переходного металла; при этом массовое соотношение «первый переходный металл:второй переходный металл» находится в диапазоне от 3:1 до 200:1,
(iii) азотсодержащее основание и
(iv) гидроксифункциональный растворитель,
при условии, что раствор ускорителя не содержит аскорбиновой кислоты.
2. Раствор ускорителя по п.1, где второй переходный металл выбирают из группы, состоящей из Со, Ti, Fe, Mn, Cu, Sn, Cr, Ni, Mo, Ge, Sr, Pd, Pt, Nb, Sb, Re, Os, Ir, Pt, Au, Hg, Te, Rb и Bi.
3. Раствор ускорителя по п.2, где второй переходный металл выбирают из группы, состоящей из Со, Ti, Fe, Mn и Cu.
4. Раствор ускорителя по любому из предшествующих пунктов, где первый переходный металл присутствует в растворе в количестве 50-5000 ммоль/л.
5. Раствор ускорителя по п. 1 или 2, где второй переходный металл присутствует в растворе в количестве 10-1000 ммоль/л.
6. Раствор ускорителя по п. 1 или 2, дополнительно содержащий соединение щелочного или щелочноземельного металла, фосфорсодержащее соединение и/или 1,3-дикетон.
7. Композиция смолы, предварительно подвергнутая воздействию ускорителя, содержащая
(i) отверждаемую смолу,
(ii) соединение первого переходного металла, выбираемого из марганца и меди,
(iii) соединение второго переходного металла; при этом массовое соотношение «первый переходный металл:второй переходный металл» находится в диапазоне от 3:1 до 200:1,
(iv) азотсодержащее основание и
(v) гидроксифункциональный растворитель,
при условии, что смола, подвергнутая предварительному воздействию ускорителя, не содержит аскорбиновой кислоты.
8. Композиция смолы, предварительно подвергнутая воздействию ускорителя, по п.7, где второй переходный металл выбирают из группы, состоящей из Со, V, Ti, Fe, Mn, Cu, Sn, Cr, Ni, Mo, Ge, Sr, Pd, Pt, Nb, Sb, Re, Os, Ir, Pt, Au, Hg, Te, Rb и Bi.
9. Композиция смолы, предварительно подвергнутая воздействию ускорителя, по п.8, где второй переходный металл выбирают из группы, состоящей из Со, V, Ti, Fe, Mn и Cu.
10. Композиция смолы, предварительно подвергнутая воздействию ускорителя, по любому из пп. 7, 8 и 9, где первый переходный металл присутствует в растворе в количестве 1-75 ммоль/кг смолы.
11. Композиция смолы, предварительно подвергнутая воздействию ускорителя, по любому из пп. 7, 8 и 9, где второй переходный металл присутствует в растворе в количестве 0,10-10 ммоль/кг смолы.
12. Композиция смолы, предварительно подвергнутая воздействию ускорителя, по любому из пп. 7, 8 и 9, дополнительно содержащая соединение щелочного или щелочноземельного металла, фосфорсодержащее соединение и/или 1,3-дикетон.
13. Композиция смолы, предварительно подвергнутая воздействию ускорителя, по любому из пп. 7, 8 и 9, где отверждаемой смолой являются смола ненасыщенного сложного полиэфира, смола винилового сложного эфира или (мет)акрилатная смола.
14. Двухкомпонентная композиция, содержащая первый компонент и второй компонент, при этом первый компонент содержит композицию смолы, предварительно подвергнутая воздействию ускорителя, по любому из пп.7-13, а второй компонент содержит пероксид.
15. Двухкомпонентная композиция по п.14, где пероксид выбирают из группы, состоящей из органических гидропероксидов, кетонпероксидов, пероксикарбонатов и сложных пероксиэфиров.